(57)【要約】【課題】本発明は、フォーム成形品表面の下流工程における改変を可能にする方法を発見することを目的とする。【解決手段】上記目的は、ａ）カプセル内に前記フォーム成形品を配置及び固定し、ここで前記プラスチック薄膜をカプセル壁とフォーム成形品の間に挿入する工程、ｂ）プラスチック薄膜とフォーム成形品の間のチャンバー内の空気を抜く工程、及びｃ）次いでプラスチック薄膜をフォーム成形品に押圧し、この押圧手順の間、減圧を維持する工程を含む、フォーム成形品をプラスチック薄膜でコーティングする方法により達成される。【選択図】なし【特許請求の範囲】
【請求項１】
プラスチック薄膜でフォーム成形品をコーティングする方法であって、
ａ）カプセル内に前記フォーム成形品を配置及び固定し、ここで前記プラスチック薄膜をカプセル壁とフォーム成形品の間に挿入する工程、
ｂ）プラスチック薄膜とフォーム成形品の間のチャンバー内の空気を抜く工程、及び
ｃ）次いでプラスチック薄膜をフォーム成形品に押圧し、この押圧手順の間、３０ｍｂａｒより低い減圧を維持する工程
を含むことを特徴とする方法。
【請求項２】
プラスチック薄膜とカプセル壁の間に、最初は３０ｍｂａｒより低く減圧され、そして工程ｂ）及び／又は工程ｃ）の間に大気圧に戻される二番目のチャンバーが、その薄膜をフォーム成形品に押圧するために存在することを特徴とする請求項１に記載の方法。
【請求項３】
前記フォーム成形品を二つのプラスチック薄膜の間に配置し、そして工程ｂ）及び工程ｃ）において、前記二つの薄膜によって区切られたチャンバー内を減圧にし、そしてそれを維持することを特徴とするフォーム成形品の両面コーティングのための請求項１に記載の方法。
【請求項４】
前記二つのプラスチック薄膜とそれぞれのカプセル壁の間に、工程ｂ）及び／又は工程ｃ）の間に大気圧に戻される二つのさらなるチャンバーが、薄膜をフォーム成形品の両面に押圧するために存在することを特徴とする請求項３に記載の方法。
【請求項５】
工程ｂ）の前に、接着剤をフォーム成形品及び／又はプラスチック薄膜に塗布することを特徴とする、請求項１〜４の何れか１項に記載の方法。
【請求項６】
前記フォーム成形品がポリウレタンフォーム及び／又はメラミン−樹脂フォームからなることを特徴とする請求項１〜５のいずれか１項に記載の方法。
【請求項７】
前記フォーム成形品を、工程ｂ）及びｃ）においてフォーム成形品に前記薄膜を均一に挿入するために、工程ａ）において枠の中に導入することを特徴とする請求項６に記載の方法。
【請求項８】
請求項１、２又は５〜７の方法の何れか１項の方法により得られる片側被覆フォーム成形品。
【請求項９】
請求項３〜７の方法の何れか１項の方法により得ることができる両面被覆フォーム成形品。
【請求項１０】
前記薄膜が、容易に後処理することができるベースコート薄膜であることを特徴とする請求項１〜７の何れか１項に記載の方法。
【請求項１１】
前記薄膜が、ポリ塩化ビニル、スチレン共重合体、ポリプロピレン、フッ化ポリビニリデン、熱可塑性ポリウレタン、及びポリメチルメタクリレートよりなる群から選択される一つ以上のプラスチックからなり、且つその層の厚さが１００〜５００μｍであることを特徴とする請求項８〜１０に記載のコーティングされたフォーム成形品。
【請求項１２】
前記薄膜が、繊維強化プラスチックからなることを特徴とする請求項１１に記載のコーティングされたフォーム成形品。
【請求項１３】
前記薄膜が、ＳＡＮ、ＡＭＳＡＮ、又はＡＳＡからなることを特徴とする請求項１１に記載のコーティングされたフォーム成形品。
【請求項１４】
断熱又は消音又は音響減衰のための請求項８〜１３に記載のフォーム成形品の使用方法。
【請求項１５】
天井の外装及び壁の外装のための請求項８〜１３に記載のフォーム成形品の使用方法。
【請求項１６】
スクリーンパーティションのための請求項８〜１３に記載のフォーム成形品の使用方法。
【請求項１７】
ケーブル管路、ローラーシャッターケース、又はカーテンレール機構のラミネーションのための請求項８〜１３に記載のフォーム成形品の使用方法。
【請求項１８】
腰かけ、マットレス、マット、体育館の壁、車庫、駐車場又は中央の防護柵への詰め物を供給するための請求項８〜１３に記載のフォーム成形品の使用方法。
【請求項１９】
乗物の歩行者保護の分野での請求項８〜１３に記載のフォーム成形品の使用方法。
【発明の詳細な説明】
【技術分野】
【０００１】
本発明は、
ａ）カプセル内に前記フォーム成形品を配置及び固定し、ここで前記プラスチック薄膜をカプセル壁とフォーム成形品の間に挿入する工程、
ｂ）プラスチック薄膜とフォーム成形品の間のチャンバー内の空気を抜く工程、及び
ｃ）次いでプラスチック薄膜をフォーム成形品に押圧し、この押圧手順の間、減圧を維持する工程
を含む、フォーム成形品をプラスチック薄膜でコーティングする方法に関する。
【０００２】
更に本発明は、この方法により初めて得ることができるコーティングされたフォーム成形品、及びそのフォーム成形品の使用方法に関する。
【背景技術】
【０００３】
従来、フォーム成形品の下流工程の表面処理の先行技術は、複雑な飽和方法又は含浸法（ＵＳ６，６０７，８１７及びＤＥ １００ １１ ３８８参照）のみしか開示されていなかった。これらの方法では、フォームシートは疎水剤（hydrophobizer）又は撥油剤（oleophobizer）の溶液中に含浸目的で浸され、過剰な液体は圧延機中で圧力下において除去され、フォームシートは最終的に乾燥される。
【０００４】
フォーム成形品の場合、形状、色、及び表面はほとんど、又は全く変更することができない。しばしば不満足なフォーム成形品の特定の特徴が、肌触りや対候性のようなそれらの外観及び特徴となる。
【先行技術文献】
【特許文献】
【０００５】
【特許文献１】ＵＳ６，６０７，８１７
【特許文献２】ＤＥ １００ １１ ３８８
【発明の概要】
【発明が解決しようとする課題】
【０００６】
それゆえに、フォーム成形品表面の下流工程における改変を可能にする方法を発見することが本発明の目的であった。
【課題を解決するための手段】
【０００７】
驚くべきことに、冒頭に記載した方法が、フォーム成形品の下流工程における表面改変のために優れた適合性を有することがわかった。
【発明を実施するための形態】
【０００８】
ドアをコーティングするための比較できる方法が以前にＷＯ０１／０３２４００中で開示されている。しかしながらＷＯ０１／０３２４００によると、フォーム成形品が開示された方法によりコーティングされるか、又はどのようにフォーム成形品が開示された方法によりコーティングされるかが明らかではない。
【０００９】
ＷＯ０１／０３２４００に記述された方法は、引用文献として明確にこの中に組み込まれている。特に、明示参照が以下のＷＯ０１／０３２４００の方法の特徴及び装置の特徴となされている。前記特徴は、個々に、又は好ましくは組み合わせで使用される。
【００１０】
・圧力の適用の前に、好ましくは１２０〜１８０℃でプラスチック薄膜を加熱する赤外線加熱−そうして、ふくれ、その薄膜の裂け、又は曲げられた領域でのその薄膜の応力白化を避けることができる。
・フォーム成形品と薄膜の間の（チャンバーＡ）、及びまた薄膜とカプセル壁の間の（チャンバーＢ）独立したチャンバー−減圧がチャンバーＡ及びＢに同時に、又は好ましくは連続して、有利に実施される。減圧は一般的に５０ｍｂａｒより低く、又は好ましくは３０ｍｂａｒより低く調整される。そうして、薄膜のしわ、又は薄膜とフォーム成形品の早期接触が抑制される。チャンバーＡ中の減圧は維持されたままである一方で、チャンバーＢ中が減圧から大気圧へと戻されることにより、その薄膜はフォーム成形品に押し付けられる。
・フォーム成形品の両面への薄膜による同時コーティング−それは、フォーム成形品を木、金属、又はプラスチックからなる枠の中に固定し、そしてそれを保持器を用いて枠の最高点にてコーティングチャンバーの中央で、中心に配置することにより、最も単純に達成される。さらなる薄膜がフォーム成形品より下に導入され、そうして前述の薄膜と低いカプセル壁の間に第３のチャンバーＣが作られる。上の早い段階で述べたように、次いで減圧が３つのチャンバー全てに実施され、薄膜の加熱後にチャンバーＡ及びＣの開放によりフォーム成形品が対応して両面コーティングされる。
・プラスチック薄膜のコーティング、又は好ましくは薄膜に対してフォーム成形品への持続性のある粘着性を付与する接着剤を用いたフォーム成形品のコーティング。
【００１１】
驚くべきことに、本発明の方法は半硬質フォームのコーティング、特に、今までにプラスチック薄膜でコーティングすることができなかった柔軟性フォームのコーティングに適している。本発明の目的のためには、フォームはＤＩＮ７７２６のためのフォームである。この発明の目的のためには、弾力性フォームは、ＤＩＮ５３５７７に基く方法によるそれらの厚さの５０％の短時間の変形の後で、１０分後に、それらの当初の厚さの２％を超える残留変形を有さないというＤＩＮ７７２６のためのフォームである。ここで含まれるフォームは、柔軟性及び弾力性を有し、又は半硬質性及び弾力性を有する。半硬質性弾力性フォームは、ＤＩＮ５３４２１／ＤＩＮ ＥＮ ＩＳＯ６０４で測定されたその１０％圧縮時の圧縮応力が１５ｋＰａより大きく、８０ｋＰａより小さいというＤＩＮ７７２６のための弾力性フォームである。柔軟性のある弾力性フォームは、ＤＩＮ５３４２１／ＤＩＮ ＥＮ ＩＳＯ６０４で測定されたその１０％圧縮時の圧縮応力が１５ｋＰａであるというＤＩＮ７７２６のための弾力性フォームである。
【００１２】
コーティング工程の間のフォーム成形品の変形を避けるために、その工程全体の間、その成形品は補助的な枠の中に固定される。その枠がフォーム成形品コーティングの終了の際に残存するように意図される範囲内で、コーティング工程に先駆けて、その後のコーティング工程においてその薄膜の加熱により活性化される接着剤がスプレーされる。もしその目的がコーティング工程の後で枠を除去することであれば、接着剤は塗布されず、そしてその薄膜は好ましくは刃物によって枠に沿って切り取られる。
【００１３】
使用される接着剤は好ましくはポリウレタンに基く水溶液系を含む。単一成分系を使用することができる、また、二成分系も同様に使用することができる。
【００１４】
ＰＵ分散液を単一成分系接着剤として使用することができる、そしてここで記載されることが多いのは、例えば、Ｊｏｗａｐｕｒ（登録商標）１５０．５０である。Ｊｏｗａｐｕｒ（登録商標）１５０．３０とイソシアネートのようなＰＵ分散液の組み合わせ、Ｊｏｗａｔ（登録商標）１９５．４０のようなＰＵ分散液の組み合わせが二成分系接着剤として使用することができる。しかしながらここで、アクリレート又はエポキシ樹脂に基く接着剤もまた一般的に使用するために適している。
【００１５】
下側にスチレン−ブタジエン−スチレン共重合体に基く付着付与剤を伴う二層の薄膜が同様に適切である。接着薄膜が使用されると、通常さらなる接着剤の使用を省略することができる。
【００１６】
接着剤は、塗り広げ（spreading）、ローラ塗り、又はスプレーのような定法により塗布することができ、そしてスプレー法がここでは特に好ましい。接着剤の塗布に続く室温での２０分の乾燥時間は記載されるその系にとって十分である。
【００１７】
本発明のフォーム成形品の製造のために適切であるフォームの例は、Ｅｌａｓｔｏｇｒａｎ ＧｍｂＨのＥｌａｓｔｏｐｏｒ（登録商標）又はＥｌａｓｔｏｆｌｅｘ（登録商標）のようなポリウレタン、ＢＡＳＦ ＳＥのＳｔｙｒｏｐｏｒ（登録商標）、Ｎｅｏｐｏｒ（登録商標）、又はＳｔｙｒｏｄｕｒ（登録商標）のようなポリスチレンフォーム、ＢＡＳＦ ＳＥのＮｅｏｐｏｌｅｎ（登録商標）のようなポリプロピレンフォーム、及びＢＡＳＦ ＳＥのメラミン−ホルムアルデヒド樹脂フォーム（Ｂａｓｏｔｅｃｔ（登録商標）という商標名であり、メラミン樹脂フォームと省略される）である。特にメラミン樹脂フォームが好ましい。ここで、柔軟性フォームは通常連続気泡フォームである。そのフォーム成形品のサイズは一般的にＤＩＮ Ａ４からドアのサイズである。フォームシートの長さは６ｍまで可能であり、それらの通常の厚さは５０〜２０００ｍｍである。
【００１８】
メラミン−ホルムアルデヒド重縮合物からなる連続気泡フォームは優れた消音能力と非凡な断熱特性を有する。これらのプラスチックフォームの他の特性は、火事の場合における安全性と、高い耐熱性である。この魅力的な特性のプロフィールは低い密度により補完される。
【００１９】
メラミン樹脂フォームという省略語によって知られる、メラミン−ホルムアルデヒド重縮合物からなるこれらの連続気泡フォームは、それゆえ建設及び交通産業において、ノイズの低減及び／又はエネルギー削減の目的で使用される。
【００２０】
交通産業、例えば、自動車製造、電車及び船の建設における使用の特定の成果は、例えば、潤滑油、凝縮水、又は雨水の形態の液体と接触するメラミン樹脂フォームである。また、液体の混入はメラミン樹脂フォームがノイズ低減のために使用されるエンジンテスト装置及び機械のカプセル（machinery capsule）にも可能である。
【００２１】
そのフォームの連続気泡の性質及び下地材料であるメラミン樹脂の吸収挙動のおかげで、そのフォームは多量の液体を吸収することができる。水飽和物との直接接触によって、そのメラミン樹脂フォームは飽和する。ここでの例は、洗浄スポンジである。水の吸収は９０容量％（容量％）より多くなる。ここで、粘度が大きいために吸収されるその量はいくぶん小さいけれども、同じことがエンジンオイルとの接触に適用される。例として、約８０容量％のオイルの吸収が、ＳＡＥ粘度等級が１０Ｗであるエンジンオイルとの直接接触で見られた。
【００２２】
プラスチック薄膜でのコーティングで、フォーム成形品による液体の吸収をほぼ完全に抑制することができる。
【００２３】
さらに、プラスチック薄膜でのコーティングが耐候性及びフォーム成形品の肌触りに明白な改良を与えることができる。
【００２４】
特に適切なプラスチック薄膜はポリ塩化ビニル、スチレン共重合体、ポリプロピレン、フッ化ポリビニリデン、熱可塑性ポリウレタン（ＴＰＵ）、及びポリメチルメタクリレート（ＰＭＭＡ）である。ＳＡＮ、ＡＭＳＡＮ、及び特にＡＳＡのようなスチレン共重合体はそれらの耐候性のために、とりわけ屋外用途に適することが証明されている。ＡＳＡ共重合体の場合、例えば、その薄膜は熱可塑性エラストマーの０．５〜３０質量％の範囲で変性させることができる。使用することができる熱可塑性エラストマーの典型的な等級は、ＴＰＥ−Ｏ（オレフィン、主にＰＰ／ＥＰＤＭに基く熱可塑性エラストマー）、ＴＰＥ−Ｖ（オレフィン、主にＰＰ／ＥＰＤＭに基く架橋した熱可塑性エラストマー）、ＴＰＥ−Ｕ（ウレタンに基く熱可塑性エラストマー）、ＴＰＥ−Ｅ（熱可塑性共重合体）、ＴＰＥ−Ｓ（スチレンブロック共重合体、すなわち、ＳＢＳ、ＳＥＢＳ、ＳＥＰＳ、ＳＥＥＰＳ、ＭＢＳ）、及びＴＰＥ−Ａ（熱可塑性共重合体、すなわち、ＰＥＢＡ）である。これらの薄膜は様々な単色のみでなく、印刷した表面とともに使用することができる。その表面は、薄膜の押出しの間に、さらに様々な打ち出しロールにより構成することができる。
【００２５】
使用される薄膜の厚さは５０〜７５０μｍ、好ましくは１００〜５００μｍ、そして特に好ましくは２００〜３５０μｍである。それらは対応する出発物質のペレットから、薄膜の製造のための公知の方法により製造することができ、そして、ここではキャストフィルム製造のための押出法を用いることが好ましい。
【００２６】
粘着特性を改良するために、その薄膜は片面に、又は両面にコロナ処理が実施されてもよい。
【００２７】
被覆フォーム成形品は、良好な断熱性及び消音性、及び音響減衰のおかげで、建設分野で有利に使用することができる。
【００２８】
本発明の成形品は特に、天井の外装及び壁の外装として使用することができる。
【００２９】
そのうえ、そのフォーム成形品が低質量であること及びそれらの表面を修飾する際の容易性が、それらに展示スタンドの建設、スクリーンパーテーション、及び間仕切りのための非常に良好な適合性を与え、そしてそれは非常に容易に軽量の風景（lightweight scenery）を生み出すことができる。
【００３０】
本発明のフォーム成形品の断熱性能、及びそれらの魅力的な表面とそれらの高い柔軟性がそれらに、例えば、ケーブル管路、ローラーシャッターケース、及びカーテンレール機構のラミネーションのためにすぐれた適合性を与える。その成形品は、例えば、切断、折り曲げその他の一般的な要求に速やかに適応することができ、それぞれの凹所に適合する柔軟性を有する。この手順は可逆的であり、多くの場合、付加的な支持具を必要としない。
【００３１】
連続気泡フォームは通常例えば、腰掛け、マットレス、又はマットに詰め物を供給するための優れた適合性を有する。上述したように、適切なプラスチック薄膜は例えば、合成皮革のような魅力的な外面を供給することができる。
【００３２】
詰め物は道路交通、例えば、乗物の歩行者保護の分野における安全性の増大に貢献することができる。例としては、乗物のフロントスポイラーをフォーム成形品で装備させることができる。
【００３３】
しかしながら、他の可能性は、体育館、及びまた車庫、駐車場、及び中央の防護柵の壁の外装である。少なくとも乗物の高さで、その壁へのこの付加物は例えば駐車の間に乗物への衝撃を避けるために使用することができる。
【実施例】
【００３４】
メラミン樹脂フォームシートのＡＳＡ薄膜での片側被覆
片側被覆に使用される基層はＢＡＳＦ ＳＥの市販されているメラミン−ホルムアルデヒド樹脂フォームであるＢａｓｏｔｅｃｔ（登録商標）からなる柔軟性フォーム成形品であった。その成形品の長さは２９ｃｍ、その幅は２１ｃｍ、及びその高さは５ｃｍであった。その最初の操作は接着剤の塗布により始まった。その使用される接着剤は、塗布の直前に二種のそれぞれの成分の混合によって製造されるポリウレタンに基く水性二成分系（結合剤及び硬化剤からなる）を含んだ。均質な混合物を得るために、その混合物を室温で精密ガラスグランド（precision glass gland）付きのスターラーを用いて少なくとも３分間攪拌した。それから、８０ｇ／ｍ2の量の接着剤をワルサーパイロットのスプレーガンを用いてその成形品の二つの表面の一方に塗布した。それから、その成形品を２０分間室温で乾燥した。次の工程ではその成形品を、その成形品の外縁に正確に適合して取り囲む、適切な大きさの木枠（壁厚２ｃｍ）の中に配置した。それから、その枠内に固定した成形品を、そのコーティングカプセル内に固定し、そして、挿入されるプラスチック薄膜をカプセル壁と成形品の間に配置した。接着剤でスプレーされた成形品のその表面はここでプラスチック薄膜と直面した。その使用されるプラスチック薄膜は、ＢＡＳＦ ＳＥの市販されているＡＳＡ共重合体であるＬｕｒａｎ（登録商標）Ｓからなる厚さ２５０μｍの白く着色された薄膜を含んだ。それから、フォーム成形品と薄膜の間（チャンバーＡ）、及び薄膜とカプセル壁の間（チャンバーＢ）の二つの独立したチャンバーを同時にカプセル内で減圧した。一旦減圧が２５ｍｂａｒまで達すると、プラスチック薄膜を（チャンバーＢの）薄膜の上のカプセル壁に配置された赤外線源を用いて１５０℃まで加熱した。一旦その温度が達温すると加熱を終了し、そしてチャンバーＢを空気を用いて大気圧に戻した。しかし同時に、チャンバーＡは減圧を維持した。チャンバーＢの氾濫は過剰圧を生み出し、結果として加熱されたプラスチック薄膜は圧力を受けて接着剤がスプレーされた成形品の表面に塗布された。これでコーティング工程が終了した。さらに、その工程の間の赤外線源による加熱はその成形品の表面で接着剤を活性化し、そうしてその工程が終了するや否や接着剤とプラスチック薄膜の間に非常に良好な粘着性をもたらす。一旦コーティング工程が完結すると、コーティングされた成形品をカプセルから除去し、その外縁を覆っていた木枠を取り除いた。そのコーティングされた表面の縁から突出した薄膜は鋭利な刃物を用いて手作業で取り除いた。
【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
プラスチック薄膜でフォーム成形品の両面をコーティングする方法であって、
ａ）カプセル内に二つの前記プラスチック薄膜の間で前記フォーム成形品を配置及び固定し、ここで前記プラスチック薄膜をカプセル壁とフォーム成形品の間に挿入する工程、
ｂ）前記二つの薄膜によって区切られたチャンバー内の空気を抜く工程、及び
ｃ）そうしてプラスチック薄膜をフォーム成形品の両面に押圧し、この押圧手順の間、３０ｍｂａｒより低い減圧に維持する工程
を含むことを特徴とする方法。
【請求項２】
前記二つのプラスチック薄膜とそれぞれのカプセル壁の間に、工程ｂ）及び／又は工程ｃ）の間に大気圧に戻される二つのさらなるチャンバーが、それらの薄膜をフォーム成形品の両面に押圧するために存在することを特徴とする請求項１に記載の方法。
【請求項３】
工程ｂ）の前に、接着剤をフォーム成形品及び／又はプラスチック薄膜に塗布することを特徴とする、請求項１及び２のどちらかに記載の方法。
【請求項４】
前記フォーム成形品がポリウレタンフォーム及び／又はメラミン−樹脂フォームからなることを特徴とする請求項１〜３のいずれか１項に記載の方法。
【請求項５】
前記フォーム成形品を、工程ｂ）及びｃ）におけるフォーム成形品に前記薄膜を均一に挿入するために、工程ａ）において枠の中に導入されることを特徴とする請求項４に記載の方法。
【請求項６】
請求項１〜５の何れか１項の方法により得ることができる両面被覆フォーム成形品。
【請求項７】
前記薄膜が、容易に後処理することができるベースコート薄膜であることを特徴とする請求項１〜５の何れか１項に記載の方法。
【請求項８】
前記薄膜が、ポリ塩化ビニル、スチレン共重合体、ポリプロピレン、フッ化ポリビニリデン、熱可塑性ポリウレタン、及びポリメチルメタクリレートよりなる群から選択される一つ以上のプラスチックからなり、且つその層の厚さが１００〜５００μｍであることを特徴とする請求項６に記載のコーティングされたフォーム成形品。
【請求項９】
前記薄膜が、繊維強化プラスチックからなることを特徴とする請求項８に記載のコーティングされたフォーム成形品。
【請求項１０】
前記薄膜が、ＳＡＮ、ＡＭＳＡＮ、又はＡＳＡからなることを特徴とする請求項８に記載のコーティングされたフォーム成形品。
【請求項１１】
断熱又は消音又は音響減衰のための請求項６及び８に記載のフォーム成形品の使用方法。
【請求項１２】
天井の外装及び壁の外装のための請求項６及び８に記載のフォーム成形品の使用方法。
【請求項１３】
スクリーンパーティションのための請求項６及び８に記載のフォーム成形品の使用方法。
【請求項１４】
ケーブル管路、ローラーシャッターケース、及びカーテンレール機構のラミネーションのための請求項６及び８に記載のフォーム成形品の使用方法。
【請求項１５】
腰かけ、マットレス、マット、体育館の壁、車庫、駐車場又は中央の防護柵への詰め物を供給するための請求項６及び８に記載のフォーム成形品の使用方法。
【請求項１６】
乗物の歩行者保護の分野での請求項６及び８に記載のフォーム成形品の使用方法。
【国際調査報告】
2010529911.tif 000002
2010529911.tif 000003
2010529911.tif 000004
2010529911.tif 000005
2010529911.tif 000006
2010529911.tif 000007